СОДЕРЖАЩИЕ ФОТОИНИЦИАТОР ОСНОВНЫЕ И УПЛОТНИТЕЛЬНЫЕ МАССЫ НА ОСНОВЕ СЕРОСОДЕРЖАЩИХ ПОЛИМЕРОВ, СПОСОБ ИХ ОТВЕРЖДЕНИЯ И НАНЕСЕНИЯ, А ТАКЖЕ ИХ ПРИМЕНЕНИЕ

1. Способ нанесения слоя смеси В или образующейся из нее отверждающейся уплотнительной массы на субстрат, причем смесь В и уплотнительная масса содержат серосодержащие полимеры, отличающийся тем, что:
смесь В является неотвержденной смесью, состоящей из основной массы А и содержащего изоцианат отвердителя,
основная масса А не отверждена и содержит базовый полимер с концевыми меркаптогруппами на основе простого полиэфира, политиоэфира, полисульфида, их сополимеров или/и их смесей,
неотвержденная основная масса А, отвердитель или оба эти компонента содержат по меньшей мере один фотоинициатор на основе α-амино-кетона,
используемый в качестве отвердителя изоцианат, содержащийся в смеси В, обладает средней функциональностью в интервале от 1,5 до 3,2,
основная масса А, смесь В и уплотнительная масса не содержат основанных на (мет)акрилате соединений/полимеров,
от молекулы по меньшей мере одного фотоинициатора при воздействии высокоэнергетического актиничного излучения отщепляется по меньшей мере один основанный на третичном амине радикал, из которого, в частности, вследствие присоединения атома водорода образуется активный катализатор, катализирующий отверждение уплотнительной массы, и
смесь В после воздействия высокоэнергетического актиничного излучения отверждается в температурном интервале от -10 до +70°С, причем после начавшегося отверждения ее называют уплотнительной массой.
2. Способ по п. 1, отличающийся тем, что отверждение происходит «по требованию», причем смесь В начинает более интенсивно отверждаться под действием высокоэнергетического актиничного излучения лишь «по требованию», и причем отверждение протекает настолько быстро, что поверхность уплотнительной массы без отлипа получают по истечении промежутка времени после начавшегося отверждения, составляющего от 0,05 до 5 минут.
3. Способ по п. 1, отличающийся тем, что по меньшей мере одним фотоинициатором является α-аминокетон с одной, двумя или тремя третичными аминогруппами.
4. Способ по п. 1, отличающийся тем, что отверждение уплотнительной массы осуществляют посредством по меньшей мере одного основанного на изоцианате соединения.
5. Способ по п. 4, отличающийся тем, что по меньшей мере одно основанное на изоцианате соединение выбирают из группы, включающей алифатический, циклоалифатический или/и ароматический изоцианат на основе монофункционального, бифункционального или/и трехфункционального мономерного изоцианата, монофункционального, бифункционального или/и трехфункционального олигомерного или/и полимерного изоцианата или/и монофункциональных, бифункциональных или/и трехфункциональных изоцианатных форполимеров.
6. Способ по п. 1, отличающийся тем, что фотоинициатор при воздействии высокоэнергетического актиничного излучения высвобождает или/и образует амин, причем высвобожденный или/и образовавшийся амин катализирует реакцию между базовым полимером с концевыми меркаптогруппами и основанным на изоцианате отвердителем.
7. Способ по п. 1, отличающийся тем, что фотоинициатор инициирует или/и ускоряет реакцию изоцианата с меркаптаном, если смесь В подвергают воздействию высокоэнергетического актиничного излучения.
8. Способ по п. 1, отличающийся тем, что основная масса А, отвердитель, смесь В или/и уплотнительная масса содержат по меньшей мере одну добавку, выбранную из группы, включающей фотосенсибилизаторы, наполнители, легкие наполнители, тиксотропные добавки, пластификаторы, промоторы адгезии, противостарители, водопоглощающие добавки, огнезащитные средства, сшивающие агенты и органические растворители.
9. Способ по п. 8, отличающийся тем, что добавляемые к одной из масс наполнители и другие добавки слабо поглощают или не поглощают ультрафиолетовое излучение.
10. Способ по п. 1, отличающийся тем, что происходит последующее каталитическое отверждение.
11. Способ по одному из пп. 1-10, отличающийся тем, что используют отвердитель, который содержит серосодержащий форполимер с концевыми изоцианатными группами и основной цепью на основе политиоэфира, полисульфида, сополимеров, содержащих политиоэфирный или/и полисульфидный компонент, или/и их смесей.
12. Система уплотнительных масс или/и уплотнительная масса, состоящая из неотвержденной основной массы А на основе серосодержащих полимеров и содержащего изоцианат отвердителя и предназначенная для получения и отверждения уплотнительной массы, отличающаяся тем, что:
неотвержденная основная масса А содержит базовый полимер с концевыми меркаптогруппами на основе простого полиэфира, политиоэфира, полисульфида, их сополимеров или/и их смесей,
неотвержденная основная масса А, отвердитель или оба эти компонента содержат фотоинициатор, который при воздействии высокоэнергетического актиничного излучения активируется и высвобождает аминорадикал, который после образования аминосоединения действует как катализатор отверждения,
используемый в качестве отвердителя изоцианат, содержащийся в смеси В, образованной основной массой А и отвердителем, обладает средней функциональностью в интервале от 1,5 до 3,2,
основная масса А, смесь В и уплотнительная масса не содержат основанных на (мет)акрилате соединений/полимеров, и
образованная основной массой А и отвердителем смесь В после воздействия высокоэнергетического актиничного излучения, высвобождения аминорадикала и образования аминосоединения отверждается в температурном интервале от -10 до +70°С, причем после начавшегося отверждения смесь В называют уплотнительной массой.
13. Неотвержденная основная масса А на основе серосодержащих полимеров для получения уплотнительной массы, отличающаяся тем, что она содержит базовый полимер с концевыми меркаптогруппами на основе простого полиэфира, политиоэфира, полисульфида, их сополимеров или/и их смесей, а также фотоинициатор, причем основная масса А не содержит соединений/полимеров, основанных на (мет)акрилате, и причем фотоинициатор активируют при воздействии высокоэнергетического актиничного излучения с целью высвобождения из него аминорадикала, образующего третичное аминосоединение в качестве катализатора, катализирующего реакцию между базовым полимером с концевыми меркаптогруппами и основанным на изоцианате отвердителем.
14. Неотвержденная смесь В, подготовленная для отверждения «по требованию», отличающаяся тем, что:
она является смесью неотвержденной основной массы А с содержащим изоцианат отвердителем,
используемый в качестве отвердителя изоцианат, содержащийся в смеси В, обладает средней функциональностью в интервале от 1,5 до 3,2,
смесь В не содержит соединений/полимеров, основанных на (мет)акрилате,
смесь В содержит фотоинициатор, который активируют при воздействии высокоэнергетического актиничного излучения и который высвобождает аминорадикал, который после образования аминосоединения действует как катализатор отверждения, и
смесь В после воздействия высокоэнергетического актиничного излучения, высвобождения аминорадикала и образования аминосоединения отверждается в температурном интервале от -10 до +70°С.
15. Система уплотнительных масс, основная масса А, смесь В или/и уплотнительная масса по одному из пп. 12-14, отличающиеся тем, что в качестве химической основы они содержат по меньшей мере один полисульфидный полимер с концевыми меркаптогруппами.
16. Система уплотнительных масс, основная масса А, смесь В или/и уплотнительная масса по одному из пп. 12-14, отличающиеся тем, что основная масса А, смесь В или/и уплотнительная масса содержат по меньшей мере одну добавку, выбранную из группы, включающей фотосенсибилизаторы, наполнители, легкие наполнители, тиксотропные добавки, пластификаторы, промоторы адгезии, противостарители, водопоглощающие добавки, огнезащитные средства, сшивающие агенты и органические растворители.
17. Система уплотнительных масс, неотвержденная основная масса А, смесь В или/и уплотнительная масса по п. 16, отличающиеся тем, что в качестве наполнителя они содержат гидратированный силикат магния, алюмосиликат, гидроксид алюминия или/и силикат кальция.
18. Система уплотнительных масс, неотвержденная смесь В или/и уплотнительная масса по п. 12 или 14, отличающиеся тем, что они обладают временем пригодности для переработки согласно DIN 65262-1, составляющим от 0,5 до 12 часов.
19. Система уплотнительных масс, неотвержденная основная масса А или/и смесь В по одному из пп. 12-14, отличающиеся тем, что они содержат по меньшей мере один фотоинициатор, который высвобождает или/и образует третичный амин, причем высвобожденный или/и образовавшийся амин катализирует отверждение посредством содержащего изоцианат отвердителя.
20. Система уплотнительных масс, неотвержденная основная масса А или/и смесь В по п. 19, отличающиеся тем, что они содержат по меньшей мере один фотоинициатор из группы α-аминокетонов.
21. Система уплотнительных масс, смесь В или/и уплотнительная масса по п. 12 или 14, или/и отвержденные или/и полученные способом по одному из пп. 1-11, отличающиеся тем, что отверждение неотвержденной смеси В инициируют/инициировано или/и ускоряют/ускорено путем облучения высокоэнергетическим актиничным излучением.
22. Система уплотнительных масс или/и уплотнительная масса по п. 12, или/и отвержденные или/и полученные способом по одному из пп. 1-11, отличающиеся тем, что время их отверждения до отлипа согласно DIN 65262-1 составляет от 0,05 до 5 минут после начала облучения высокоэнергетическим актиничным излучением.
23. Система уплотнительных масс или/и уплотнительная масса по п. 12, или/и отвержденные или/и полученные способом по одному из пп. 1-11, отличающиеся тем, что по истечении промежутка времени после начала их облучения высокоэнергетическим актиничным излучением, составляющего от 5 до 600 минут, они обладают твердостью по Шору А по меньшей мере 10, а через две недели после начала облучения высокоэнергетическим актиничным излучением их твердость по Шору А составляет от 30 до 60.
24. Система уплотнительных масс или/и уплотнительная масса по п. 12, или/и отвержденные или/и полученные способом по одному из пп. 1-11, отличающиеся тем, что после полного отверждения они обладают следующими свойствами:
- отсутствием трещин или других дефектов уплотнительной массы, которые появляются при определении низкотемпературной гибкости путем сгибания на угол 30° при температуре -55±2°С,
- прочностью при растяжении в диапазоне от 0,5 до 2,8 МПа после выдержки в топливе в течение 168 часов при 60°С и в течение 300 часов при 100°С или/и после выдержки в воде в течение 1000 часов при 35°С,
- разрывным удлинением в диапазоне от 100 до 800% после выдержки в топливе в течение 168 часов при 60°С и в течение 300 часов при 100°С или/и после выдержки в воде в течение 1000 часов при 35°С, или/и
3
- плотностью в диапазоне от 1,00 до 1,45 г/см.
25. Система уплотнительных масс или/и уплотнительная масса по п. 12, или/и отвержденные или/и полученные способом по одному из пп. 1-11, отличающиеся тем, что после полного отверждения они обладают следующими свойствами:
- прочностью при растяжении в диапазоне от 0,5 до 3 МПа,
- разрывным удлинением в диапазоне от 100 до 900% или/и
- сопротивлением отслаиванию в диапазоне от 50 до 300 Н/25 мм.
26. Летательный аппарат, который содержит элементы, покрытые или/и герметизированные системой уплотнительных масс или/и уплотнительной массой по одному из пп. 12 и 15-25 или/и способом по одному из пп. 1-11.
27. Применение системы уплотнительных масс, основной массы А, смеси В или/и уплотнительной массы по одному из пп. 12-25 или/и отвержденных или/и полученных по одному из пп. 1-11, для монтажа и ремонта воздушных транспортных средств и космических аппаратов, автомобилей и рельсовых транспортных средств, в судостроении, приборостроении, машиностроении и строительстве, а также в качестве литьевой смолы или для производства литьевых смол, используемых в электротехнике и электронике.
28. Применение способа по одному из пп. 1-11 в транспортной промышленности, например, в автомобилестроении, производстве рельсовых транспортных средств, судостроении, производстве воздушных транспортных средств и космических аппаратов, приборостроении, машиностроении и строительстве, или для изготовления мебели.